(57)【要約】【課題】耐久性に優れ、トンネルなどの構造物の壁面に使用することもできる壁面パネル、この壁面パネルを用いた構造物、および構造物の施工方法を提案すること。【解決手段】壁面パネル１０は、六角柱形状の複数の中空セル１１ａが配列された板状の板状コア１１と、板状コア１１の両面および側面を覆うセメント組成物層１４とを備えており、セメント組成物層１４は、板状コア１１に対してセメント組成物を塗布した後、固化させた層である。セメント組成物層１４は、無機繊維をセメント組成物中に分散させた無機繊維補強セメント組成物からなる。かかる無機繊維補強セメント組成物としては、無機繊維として、長さが２mm以下、かつ、直径が１５μm以下の炭素短繊維が用いられている。【選択図】図２
2010024801.tif 000002
【特許請求の範囲】
【請求項１】
複数の中空部を備えた板状コアと、該板状コアの少なくとも一方の面を覆うように塗布後、固化されたセメント組成物層とを備えていることを特徴とする壁面パネル。
【請求項２】
前記板状コアでは、当該板状コアの両面で開口する複数の中空セルが配列されていることを特徴とする請求項１に記載の壁面パネル。
【請求項３】
前記板状コアは、前記中空セルが円筒形状であるロールコア、あるいは前記中空セルが六角筒形状であるハニカムコアであることを特徴とする請求項２に記載の壁面パネル。
【請求項４】
前記板状コアにおいて前記セメント組成物層が形成されている側の面には、メッシュ状シートおよび多孔性シートの少なくとも一方が積層されていることを特徴とする請求項２または３に記載の壁面パネル。
【請求項５】
前記板状コアの両面に前記セメント組成物層が形成されていることを特徴とする請求項１乃至４の何れか一項に記載の壁面パネル。
【請求項６】
前記セメント組成物層は、繊維をセメント組成物中に分散させた繊維補強セメント組成物からなることを特徴とする請求項１乃至５の何れか一項に記載の壁面パネル。
【請求項７】
前記セメント組成物層において、前記繊維は、炭素繊維であることを特徴とする請求項６に記載の壁面パネル。
【請求項８】
前記炭素繊維は、長さが２mm以下、かつ、直径が１５μm以下の炭素短繊維であることを特徴とする請求項７に記載の壁面パネル。
【請求項９】
前記セメント組成物層において、前記繊維は高分子繊維であることを特徴とする請求項６に記載の壁面パネル。
【請求項１０】
前記板状コアおよび前記セメント組成物層が湾曲していることを特徴とする請求項１乃至９の何れか一項に記載の壁面パネル。
【請求項１１】
請求項１乃至１０の何れかに規定する壁面パネルを壁面の少なくとも一部に備えていることを特徴とする構造物。
【請求項１２】
前記壁面パネルの背面側にはコンクリートが打設されていることを特徴とする請求項１１に記載の構造物。
【請求項１３】
請求項１乃至１０の何れか一項に規定する壁面パネルを用いた構造物の施工方法であって、
前記壁面パネルを複数枚、面内方向に配列した後、前記壁面パネルの背面側にコンクリートを打設することを特徴とする構造物の施工方法。
【請求項１４】
請求項１乃至１０の何れか一項に規定する壁面パネルを用いた構造物の施工方法であって、
前記構造物の壁面の少なくとも一部に前記壁面パネルを貼り付けることを特徴とする構造物の施工方法。
【請求項１５】
請求項１乃至１０の何れか一項に規定する壁面パネルを用いた構造物の施工方法であって、
前記壁面パネルを型枠として用いてコンクリートを打設した後、当該壁面パネルを取り外すことを特徴とする構造物の施工方法。
【発明の詳細な説明】
【技術分野】
【０００１】
本発明は、トンネル、地下室、擁壁などの構造物の構築に用いられる壁面パネル、該壁面パネルを用いた構造物、および当該壁面パネルを用いた構造物の施工方法に関するものである。
【背景技術】
【０００２】
各種の構造物のうち、トンネルを施工する場合には、掘削後にその内面に覆工を行うが、かかる覆工には、土圧や水圧に耐えられる強度が必要であり、コンクリートや鉄筋コンクリートが用いられている。このような覆工コンクリートは、通常、鉄製の型枠を組んだ後、打設される。しかしながら、鉄製の型枠は、重量もあって取り扱いが困難であり、施工作業性が低いという問題がある。
【０００３】
そこで、ハニカムコアに対してアルミニウム板などの表面材を接着剤で貼り付けた壁面パネルを用いることが提案されている（特許文献１参照）。
【特許文献１】特開平１０−１２１８９６号公報
【発明の開示】
【発明が解決しようとする課題】
【０００４】
しかしながら、特許文献１に開示の壁面パネルでは、機械的強度が低く、耐久性が低いという問題点がある。
【０００５】
そこで、本発明の課題は、耐久性に優れ、トンネル、地下室、擁壁などの構造物の構築に適した壁面パネル、該壁面パネルを用いた構造物、および当該壁面パネルを用いた構造物の施工方法を提案することにある。
【課題を解決するための手段】
【０００６】
上記課題を解決するために、本発明に係る壁面パネルは、複数の中空部を備えた板状コアと、該板状コアの少なくとも一方の面を覆うように塗布後、固化されたセメント組成物層とを備えていることを特徴とする。本発明において、セメント組成物は、骨材を含んだ構成、および骨材を一切含んでいない構成のいずれであってもよい。また、セメント組成物に用いるセメント材料については、普通ポルトランドセメント、早強ポルトランドセメント、超早強ポルトランドセメント、中庸熱ポルトランドセメント、低熱ポルトランドセメント、耐硫酸塩ポルトランドセメント、高炉セメント、シリカセメント、フライアッシュセメントのいずれであってもよく、用途に応じて最適な材料が用いられる。
【０００７】
本発明において、壁面パネルは、複数の中空部を備えた板状コアを用いているので、軽量であり、取り扱いが容易である。また、壁面パネルは、複数の中空部を備えた板状コアを用いているので、機械的強度が高い。さらに、セメント組成物層は、板状コアに対して塗布後、固化してなるため、板状コアに強固に固着しているので、板状コアとセメント組成物層とが剥離することがない。それ故、本発明に係る壁面パネルは、耐久性に優れている。
【０００８】
本発明において、前記板状コアでは、当該板状コアの両面で開口する複数の中空セルが配列されているものを用いることができる。例えば、前記板状コアは、例えば、前記中空セルが円筒形状であるロールコア、あるいは前記中空セルが六角筒形状であるハニカムコアである。このような板状コアを用いると、セメント組成物層を板状コアに対して塗布後、固化すると、板状コアとセメント組成物層とが強固に固着するので、板状コアとセメント組成物層とが剥離することを確実に防止することができる。また、ロールコアやハニカムコアであれば、各種用途に使用されているので、入手が容易である。
【０００９】
本発明において、前記板状コアにおいて前記セメント組成物層が形成されている側の面には、メッシュ状シートおよび多孔性シートの少なくとも一方が積層されていることが好ましい。このように構成すると、セメント組成物で板状コアの端面を覆う際、セメント組成物層の板状コア内への過度な流入がメッシュ状シートあるいは多孔性シートにより阻止される。従って、セメント組成物が板状コアの内部に過度に入り込んだ状態を回避することができるので、機械的強度が高い状態に壁面パネルを確実に構成できる。また、壁面パネルを製造する際の生産性を向上することができる。
【００１０】
本発明において、前記セメント組成物層は前記板状コアの一方の面に形成されている構成、および前記板状コアの両面に形成されている構成のいずれであってもよいが、板状コアの両面にセメント組成物層が形成されていることが好ましい。
【００１１】
本発明において、前記セメント組成物層は、繊維をセメント組成物中に分散させた繊維補強セメント組成物からなることが好ましい。このように構成すると、壁面パネルの強度を高めることができるので、例えば、壁面パネルを型枠として用いた後、取り外さずにそのまま、壁面を構成するのに残すことができる。
【００１２】
本発明において、前記繊維補強セメント組成物層において、前記繊維は、無機繊維であることが好ましく、無機繊維のうち、炭素繊維であることが特に好ましい。無機繊維の中で炭素繊維は適度の靭性を備えているので、壁面パネルの機械的強度を向上する効果が大きい。
【００１３】
また、前記炭素繊維は、長さが２mm以下、かつ、直径が１５μm以下の炭素短繊維であることが好ましい。このように構成すると、セメント組成物層を形成する際、炭素繊維を多量に配合しても、ファイバーボールが発生せず、今まで以上の曲げ強度や圧縮強度を確保できるという効果を奏する。また、セメント組成物層を形成する際にセメントスラリー中に炭素繊維を混入すると、炭素繊維同士の絡みつきが原因で、粘り以外の性状変化を起こしやすく、その施工性が著しく低下する場合があるが、炭素繊維として炭素短繊維を用い、かつ、極微細にすれば、セメントスラリーの性状が低下することがなく、良好な施工性を得ることができる。また、極微細な炭素短繊維であれば多量に添加しても、セメントスラリーの性状が低下することがなく、良好な施工性を得ることができる。さらに、セメントスラリーの硬化時における収縮が極端に減るため、寸法精度の良い製品を得ることができる。ここで、前記炭素短繊維の径は１０μm以下であることが好ましい。また、前記炭素短繊維の長さは０．２mm以上、かつ、１．５mm以下であることが好ましい。このように構成すると、スラリー中での炭素短繊維の分散性などをより向上することができる。本発明において、炭素短繊維の配合量がセメントに対して０．３％以上であることが好ましく、本発明の効果をより確実に発揮させるという観点からすれば、炭素短繊維の配合量は、０．５％以上であることが好ましい。
【００１４】
本発明において、前記繊維補強セメント組成物層において、前記繊維は、高密度ポリエチレン繊維や高密度ポリプロピレン繊維などといった高分子繊維（有機繊維）であってもよい。高分子繊維は靭性を備えているので、壁面パネルの機械的強度を向上することができ、かつ、比較的安価である。
【００１５】
本発明に係る壁面パネルは、平坦な板状であってもよいが、湾曲した板状であってもよい。後者の場合、前記板状コアおよび前記セメント組成物層が湾曲している構成となる。このように構成すると、トンネルの壁面などのように湾曲した壁面を構成するのに都合がよい。
【００１６】
本発明に係る壁面パネルを用いた構造物の施工方法では、前記壁面パネルを複数枚、面内方向に配列した後、前記壁面パネルの背面側にコンクリートを打設することを特徴とする。この場合、構築した構造物では、前記壁面パネルを壁面の少なくとも一部に備えていることになる。また、前記壁面パネルの背面側にはコンクリートが打設されている構造となる。このような用途に用いた場合、本発明に係る壁面パネルは、セメント組成物層と板状コアとの固着強度が高く、かつ、コンクリートとの接合強度も高い。それ故、壁面パネルを型枠として用いた後は、取り外さずにそのまま、壁面を構成するのに残すことができる。
【００１７】
また、本発明に係る壁面パネルを用いた構造物の施工方法では、前記構造物の壁面の少なくとも一部に前記壁面パネルを貼り付けることもある。このような施工方法は壁面を新たに構築する場合に適用できる他、壁面の補修、補強にも用いることができる。
【００１８】
さらに、本発明に係る壁面パネルを用いた構造物の施工方法では、前記壁面パネルを型枠として用いてコンクリートを打設した後、当該壁面パネルを取り外すこともある。
【発明の効果】
【００１９】
本発明において、壁面パネルでは、複数の中空部を備えた板状コアを用いているので、軽量であり、取り扱いが容易である。また、壁面パネルは、複数の中空部を備えた板状コアを用いているので、機械的強度が高い。さらに、セメント組成物層は、板状コアに対して塗布後、固化してなるため、板状コアに強固に固着しているので、板状コアとセメント組成物層とが剥離することがない。それ故、本発明に係る壁面パネルは、耐久性に優れている。
【発明を実施するための最良の形態】
【００２０】
図面を参照して、本発明の実施の形態を説明する。
【００２１】
［実施の形態１］
（構造物および施工方法の概要）
図１（ａ）、（ｂ）は各々、本発明を適用した壁面パネルを用いたトンネル（構造物）の説明図、およびその施工方法を示す説明図である。
【００２２】
図１（ａ）に示すトンネル１００を施工するにあたっては、トンネル１００を形成するための大きな穴１１０を掘削した後、図１（ｂ）に示すように、穴１１０の内側に鉄筋１３０を配置する。次に、鉄筋１３０に対して、本発明を適用した壁面パネル１０を複数枚、面内方向に配列しながら固定する。壁面パネル１０は、略長方形の板状であり、短手方向で緩く湾曲している。このため、壁面パネル１０を複数枚、面内方向に配列していくだけで、トンネル１００の湾曲した壁面を構成することができる。また、壁面パネル１０同士の継ぎ目部分では、断面Ｔ字形状の長尺状のジョイント１４０を壁面パネル１０の間に配置して壁面パネル１０の端部を保持し、この状態で、ジョイント１４０をボルト１５０で鉄筋１３０に固定すれば、壁面パネル１０を隙間なく固定することができる。
【００２３】
次に、図１（ａ）に示すように、壁面パネル１０を型枠として利用して、その背面側（壁面パネル１０と掘削面１１５との間）にコンクリート１２０を打設する。そして、コンクリート１２０を硬化させる。
【００２４】
ここで、壁面パネル１０は、図２〜図６を参照して以下に説明する構成を有することから、壁面パネル１０を型枠として用いた後は、取り外さずにそのままトンネル１００の壁面として残す。
【００２５】
（壁面パネルの構成）
図２（ａ）、（ｂ）、（ｃ）、（ｄ）、（ｅ）は各々、本発明を適用した壁面パネル１０の一部を切り欠いて示す説明図、壁面パネル１０にロールコアを用いた場合の説明図、壁面パネル１０にハニカムコアを用いた場合の説明図、矩形枠状のリブ付き板状コアの説明図、および六角枠状のリブ付き板状コアの説明図である。図３は、本発明を適用した壁面パネル１０を製造するのに用いた炭素短繊維のセメントスラリーへの混入前の状態の拡大写真である。図４は、本発明を適用した壁面パネル１０のセメント組成物層において、炭素短繊維が分散している状態を示す拡大写真である。
【００２６】
図２（ａ）、（ｂ）、（ｃ）に示すように、壁面パネル１０は、壁面パネル１０の両面に向けて開口する複数の中空セル１１ａが配列された板状の板状コア１１（複数の中空部を備えた板状コア）と、板状コア１１の両面および側面を覆うセメント組成物層１４とを備えており、セメント組成物層１４は、後述するように、板状コア１１に対してセメント組成物を塗布した後、固化させた層である。板状コア１１としては、紙製、金属製、木製あるいはプラスチック製のものを用いることができ、本形態では、紙製の板状コア１１が用いられている。
【００２７】
板状コア１１としては、図２（ｂ）に示すように、中空セル１１ａが円筒形状であるロールコアを用いることができる。また、板状コアとしては、図２（ｃ）に示すように、中空セル１１ａが六角筒形状であるハニカムコアを用いてもよい。
【００２８】
また、図２（ｄ）に示すように、板状コア１１としては、縦横のリブ１１ｅにより区画された領域内で複数の中空セル１１ａが配列されているものを用いてもよい。このように構成すると、板状コア１１の横方向（板状コア１１の両面と平行な方向）における強度を高めることができる。さらに、図２（ｅ）に示すように、板状コア１１としては、平面六角形状のリブ１１ｆにより区画された領域内で複数の中空セル１１ａが配列されているものを用いてもよい。このように構成すると、板状コア１１の横方向（板状コア１１の両面と平行な方向）における強度をさらに高めることができる。
【００２９】
本形態において、セメント組成物層１４はいずれも、無機繊維あるいは有機繊維（高分子繊維）をセメント組成物中に分散させた繊維補強セメント組成物からなる。本形態において、繊維補強セメント組成物は、繊維として無機繊維が用いられた無機繊維補強セメント組成物である。さらに具体的には、本形態において、無機繊維補強セメント組成物は、無機繊維として炭素繊維が用いられた炭素繊維補強セメントである。ここで、炭素繊維としては、図３に示すように、長さが２mm以下、かつ、直径が１５μm以下の炭素短繊維が用いられており、図４に示すように、炭素短繊維は、セメント組成物中に分散している。
【００３０】
本形態で用いたセメント組成物層１４において、炭素短繊維の配合量は、セメントに対して０．３％以上、好ましくは０．５％以上であり、配合量が０．３％未満では、強度を向上させる効果が十分でなく、０．５％以上であれば、強度などの向上が顕著である。炭素短繊維の長さは、０．２mm以上、かつ、１．５mm以下であることが好ましい。炭素短繊維の長さが０．２mm未満のものは取扱いにくく、かつ１．５mmを超えると、高濃度に配合した際、ファイバーボールが発生するおそれがある。また、炭素短繊維の径は１０μm以下であることが好ましく、このような炭素短繊維によれば、セメントスラリー中での炭素短繊維の分散性などをより向上することができる。例えば、直径が７μm、長さが０．２mm以上、かつ、１．５mm以下の炭素短繊維を用いると、セメントに対して３％〜８％といった高い濃度で炭素繊維を配合しても、ファイバーボールが発生せず、得られた炭素繊維補強セメント組成物としては、破壊曲げ強度で３０Ｎ／mm2以上、圧縮強度では１００Ｎ／mm2以上の炭素繊維補強セメント組成物を得ることができる。
【００３１】
なお、板状コア１１の両端面には、後述するガラス繊維などからなるメッシュシート（図２（ａ）、（ｂ）には図示せず）が積層されており、セメント組成物層１４は、メッシュシートの上からスラリー状の無機繊維補強セメント組成物を被せた層である。ここで、メッシュシートは、ガラス繊維をシート状に編んだ構造を有しているが、セメントスラリーの板状コア１１内への過度の流入を防止可能であれば、シートに多数の孔が形成された多孔性シートを用いてもよい。
【００３２】
（本形態の主な効果）
以上説明したように、本形態において、壁面パネル１０は、複数の中空セル１１ａが配列された板状コア１１を用いているので、軽量であり、取り扱いが容易である。また、壁面パネル１０は、板状コア１１を用いているので、機械的強度が高い。さらに、壁面パネル１０は、両面がセメント組成物層１４（無機繊維をセメント組成物中に分散させた無機繊維補強セメント組成物層）で覆われているので、強度が高く、耐候性も高い。さらにまた、セメント組成物層１４は、板状コア１１に単に重ねた構造ではなく、板状コア１１に塗布後、固化させたものであるため、板状コア１１に対して強固に固着しているので、板状コア１１との固着強度が高く、かつ、コンクリート１２０との接合強度も高い。それ故、壁面パネル１０を型枠として用いた後は、取り外さずにそのまま、壁面を構成するのに残すことができる。
【００３３】
例えば、図１（ｂ）に示す７箇所(1)〜(7)について、コンクリート１２０を打設した際の「はらみ量」「ひび割れの発生の有無」を確認したところ、表１〜表３に示すように、はらみ量が極めて小さく、ひびわれも発生しなかった。なお、表１は、コンクリート１２０を６０cmの打設した状態における観察結果であり、表２は、コンクリート１２０を１２５cmの打設した状態における観察結果であり、表３は、コンクリート１２０を１２５cmから１５０cmの打設した際の変化についての観察結果である。
【表１】
2010024801.tif 000003
【表２】
2010024801.tif 000004
【表３】
2010024801.tif 000005
【００３４】
また、本形態では、セメント組成物層１４において、無機繊維として炭素繊維を用い、かつ、炭素繊維として、長さが２mm以下、かつ、直径が１５μm以下の炭素短繊維を用いている。このため、セメント組成物層１４を形成する際、炭素繊維を多量に配合しても、ファイバーボールが発生せず、今まで以上の曲げ強度や圧縮強度を確保できるという効果を奏する。また、セメント組成物層１４を形成する際にセメントスラリー中に炭素繊維を混入すると、炭素繊維同士の絡みつきが原因で、粘り以外の性状変化を起こしやすく、その施工性が著しく低下する場合があるが、炭素繊維として炭素短繊維を用い、かつ、極微細にすれば、セメントスラリーの性状が低下することがなく、良好な施工性を得ることができる。また、極微細な炭素短繊維であれば多量に添加しても、セメントスラリーの性状が低下することがなく、良好な施工性を得ることができる。さらに、セメントスラリーの硬化時における収縮が極端に減るため、寸法精度の良い製品を得ることができる。
【００３５】
さらに、本形態の壁面パネル１０は、板状コア１１として紙製のものを用いたが、両端面がセメント組成物層１４で完全に覆われており、外気と遮断されている。従って、難燃材あるいは不燃材としての特性を備えている。
【００３６】
（壁面パネルの製造方法）
図５は、本発明を適用した壁面パネル１０の製造方法を示す説明図である。本発明を適用した壁面パネル１０を製造するには、まず、図５（ａ）に示すように、長さが２mm以下、かつ、直径が１５μm以下の炭素短繊維を分散させたセメントスラリー１２ａを敷設した後、図５（ｂ）に示すように、セメントスラリー１２ａの表面にメッシュシート１６ａを被せる。次に、図５（ｃ）に示すように、メッシュシート１６ａの上に板状コア１１を載せた後、板状コア１１を下方に押し付け、メッシュシート１６ａを介してセメントスラリー１２ａを板状コア１１の内側に適度に入り込ませる。次に、図５（ｄ）に示すように、板状コア１１の上にメッシュシート１６ｂを被せた後。図５（ｅ）に示すように、メッシュシート１６ｂの上から、長さが２mm以下、かつ、直径が１５μm以下の炭素短繊維を分散させたセメントスラリー１２ｂを塗布するとともに、板状コア１１の側面にもセメントスラリー１２ｂを塗布する。
【００３７】
しかる後にセメントスラリー１２ａ、１２ｂを硬化させれば、図２（ａ）、（ｂ）を参照して説明したように、無機繊維補強セメント組成物からなるセメント組成物層１４によって板状コア１１の両面および側面が覆われた壁面パネル１０を製造することができる。
【００３８】
このような製造方法によれば、セメント組成物層１４で板状コア１１の端面を覆う際、セメントスラリー１２ａ、１２ｂの板状コア１１内への過度な流入がメッシュシート１６ａ、１６ｂにより阻止される。それ故、セメント組成物層１４が板状コア１１の内部に過度に入り込んだ状態を回避することができるので、機械的強度が高い状態に壁面パネル１０を確実に構成でき、かつ、壁面パネルを製造する際の生産性を向上することができる。また、予め板状コア１１を湾曲させておけば、湾曲した形状の壁面パネル１０を製造できる。なお、湾曲した形状の壁面パネル１０を製造するにあたっては、セメントスラリー１２ａ、１２ｂが硬化する前にプレスなどにより湾曲させてもよい。
【００３９】
（壁面パネルの別の製造方法）
図６は、本発明を適用した壁面パネル１０の別の製造方法を示す説明図である。本発明を適用した壁面パネル１０を製造するには、まず、図６（ａ）に示すように、長さが２mm以下、かつ、直径が１５μm以下の炭素短繊維を分散させたセメントスラリー１３ａを敷設した後、セメントスラリー１３ａの表面に板状コア１１を載せ、板状コア１１を下方に押し付ける。次に、セメントスラリー１３ａが硬化した後、図６（ｂ）に示すように、板状コア１１の上から、高温の炭酸ガスフォーム１７ａを充填し、直ちに、図６（ｃ）に示すように、板状コア１１を上下反転させ、長さが２mm以下、かつ、直径が１５μm以下の炭素短繊維を分散させたセメントスラリー１３ｂに板状コア１１を載せる。
【００４０】
そして、板状コア１１を下方に押し付ける。次に、図６（ｄ）に示すように、セメントスラリー１３ｂが硬化するまで養生を行うと、炭酸ガスフォーム１７ａが冷えて、セメントスラリー１３ｂが板状コア１１の内側に適度に入り込んだ状態で硬化する。しかる後には、図６（ｅ）に示すように、板状コア１１の側面にセメントスラリー１３ｃを塗布する。
【００４１】
そして、セメントスラリー１３ｃを硬化させれば、無機繊維補強セメント組成物からなるセメント組成物層１４によって板状コア１１の両面および側面が覆われた壁面パネル１０を製造することができる。かかる方法は、壁面パネル１０が湾曲せず、平板状である場合の製造に適している。
【００４２】
上記形態では、壁面パネル１０をトンネル１００の施工に用いたが、地下室などといった地中構造物や擁壁の構築に用いてもよい。
【００４３】
［実施の形態２］
本形態では、本発明に係る壁面パネル１０をシールドトンネル、山岳トンネル、地下室、擁壁などの構造物の壁面の少なくとも一部に貼り付ける。このような施工方法は、壁面を新たに構築する場合に適用できる他、既設の構造物の壁面の補修、補強にも用いることができる。
【００４４】
［実施の形態３］
本形態では、本発明に係る壁面パネル１０をコンクリートを打設する際の型枠として用いる。すなわち、表面に離型剤を塗布した壁面パネル１０を型枠として配置した後、コンクリートを打設し、しかる後に、壁面パネルを取り外す。
【００４５】
［他の実施の形態］
上記形態では、湾曲した壁面パネル１０を例に説明したが、湾曲せずに平板状になっている壁面パネル１０に本発明を適用してもよい。また、直角等に屈曲している形状の壁面パネル１０に本発明を適用してもよい。
【００４６】
また、上記形態では、セメント組成物層１４に対して、長さが２mm以下、かつ、直径が１５μm以下の炭素短繊維を用いた例を説明したが、用途によっては必要な機械的な強度が異なるので、例えば、求められる機械的強度が低く、セメント組成物層１４に対する分散量が少なくてもよい場合には、長さが２mmを超える炭素繊維、あるいは、直径が１５μmを超える炭素繊維をセメント組成物層１４を用いてもよく、さらには、炭素短繊維に代えて、アルミナ繊維やガラス繊維などといった無機繊維、あるいは高密度ポリエチレン繊維や高密度ポリプロピレン繊維などといった高分子繊維（有機繊維）をセメント組成物に分散させてもよい。これらの繊維のうち、高密度ポリエチレン繊維であれば、安価に入手できるという利点がある。さらに、用途によっては、繊維を分散させていないセメント組成物層１４を用いてもよい。
【００４７】
また、本発明を適用した壁面パネル１０は各種部屋の内壁や床に用いてもよく、その場合、壁面パネル１０は防音壁としての機能も発揮する。
【図面の簡単な説明】
【００４８】
【図１】（ａ）、（ｂ）は各々、本発明を適用した壁面パネルを用いたトンネル（構造物）の説明図、およびその施工方法を示す説明図である。
【図２】（ａ）、（ｂ）、（ｃ）、（ｄ）、（ｅ）は各々、本発明を適用した壁面パネルの一部を切り欠いて示す説明図、壁面パネルにロールコアを用いた場合の説明図、壁面パネルにハニカムコアを用いた場合の説明図、矩形枠状のリブ付き板状コアの説明図、および六角枠状のリブ付き板状コアの説明図である。
【図３】本発明を適用した壁面パネルを製造するのに用いた炭素短繊維のセメントスラリーへの混入前の状態の拡大写真である。
【図４】本発明を適用した壁面パネルのセメント組成物層において、炭素短繊維が分散している状態を示す拡大写真である。
【図５】本発明を適用した壁面パネルの製造方法を示す説明図である。
【図６】本発明を適用した壁面パネルの製造方法を示す説明図である。
【符号の説明】
【００４９】
１０・・壁面パネル
１１・・板状コア
１４・・セメント組成物層
１００・・トンネル（構造物）
１２０・・コンクリート
【図１】
2010024801.tif 000006
【図２】
2010024801.tif 000007
【図５】
2010024801.tif 000008
【図６】
2010024801.tif 000009
【図３】
2010024801.tif 000010
【図４】
2010024801.tif 000011